(57)【要約】【課題】  一定のハンドルおよび当該ハンドルの少なくとも一方の端部に固定されている二成分系の繊維を含む少なくとも一群の繊維を有する種々の液体に対応する一定のアプリケーターを提供する。【解決手段】  上記の巻き付けられている繊維は約０．１ｇ／ｃｍ3 乃至約０．８ｇ／ｃｍ3 の一定の密度を有している。このアプリケーターは種々の液体包帯の用途において特に有用である。【選択図】        図１
2004298639.tif 000002
【特許請求の範囲】
【請求項１】
アプリケーターにおいて、
第１の端部および第２の端部を有する一定のハンドル、および
前記第１および第２の各端部の少なくとも一方に固定されている一群の繊維を備えており、
前記一群の繊維が二成分系の繊維を含み、約０．２ｇ／ｃｍ3 乃至約０．８ｇ／ｃｍ3 の一定の密度を有しているアプリケーター。
【発明の詳細な説明】
【技術分野】
【０００１】
本発明は一般に人間の皮膚等のような皮膚に種々の液体を供給するための一定のアプリケーターに関連している。特に、本発明は一定の細長いハンドルおよびこのハンドルの少なくとも一端部に固定されている一群の繊維を有する一定のアプリケーターに関連している。この繊維質の群は二成分系の繊維を含み、液体を吸収してその吸収した液体の少なくとも４０パーセント（％）を皮膚に配給できる一定の密度範囲を有している。
【背景技術】
【０００２】
いわゆる「液体包帯（liquid bandages）」が最近において消費者に売り出されている。このような液体包帯の材料は一般的に、皮膚における一定の患部に適用する時に、重合して一定の高分子の皮膜を形成する一定のシアノアクリレート・モノマーを含む。この高分子の皮膜はバクテリア、汚れ、水等のような望ましくない種々の環境要素からその下層の皮膚を保護する。また、この高分子の皮膜は耐水性であり、時間の経過と共に徐々になくなる。
【０００３】
特定の場合に、この液体包帯の材料は所望の重合プロセスを開始するための一定の活性剤または開始剤を必要とする。このような場合に、この重合開始剤は上記の液体包帯の材料を皮膚に供給するために用いられる一定のアプリケーターにおける一定の部分に適宜に含まれている。
【０００４】
種々の液体包帯が上記の種々の有益性を提供しているが、これらは従来の接着性の包帯に比べた場合に幾分高価な製品として見られている。このことは皮膚に液体包帯の材料を適用するための現行の利用可能なアプリケーターがそのアプリケーターにより搬送される液体包帯の材料の全体の量の内の比較的に少ない部分のみを皮膚に実際に放出しているという事実に部分的に起因している。そこで、このアプリケーターから皮膚に対して配給される液体包帯の材料の量が可能な程度まで最大になることが重要である。
【０００５】
種々の液体包帯に対して市場において入手可能なアプリケーターは一定のハンドルおよび一定の発泡体の先端部分を備えており、この先端部分に一定の重合開始剤が適用されている。この開始剤は、その名前が示しているように、上記液体包帯の材料のモノマー状の成分の重合を開始するために機能する。使用において、一定の所望量の液体包帯の材料を上記アプリケーターに滴下した後に、このアプリケーターを皮膚に対してその液体包帯の材料を適用するために用いる。上記発泡体の先端部分は上記包帯材料の液体を十分に吸収してこれを皮膚に移すために機能する。不都合にも、上記の重合開始剤を含有しているこれらの発泡体先端部分型のアプリケーターを作成するための方法は時間がかかり、この結果として、これらのアプリケーターはかなり高価になる。
【０００６】
綿棒は市場において入手可能であり、一般的に耳を浄化するか皮膚に対して種々の活性物質を配給するために用いられている。既存の綿棒はこれらの綿棒が液体を保持する傾向があるために皮膚に対して配給される液体の量を減少するという理由から皮膚に対して液体包帯を配給するために完全に適しているとは言えない。加えて、特定の開始剤が綿棒における綿に対して独立して分離する可能性があると考えられている。このような状況において、この結果として皮膚に供給される液体包帯の材料は上記液体包帯の材料のモノマー状の成分の所望の重合を有効に開始するために十分な量の開始剤を有することができない。
【０００７】
欧州特許出願第０３６３５３３Ａ１号は液体の薬物を皮膚に供給するために有用である一定のアプリケーターを開示している。このアプリケーターは一定のハンドルおよびこのハンドルに取り付けられている少なくとも一群の繊維を備えている。さらに、この一群の繊維は少なくとも一部の二成分系の繊維を含んでおり、これらの二成分系繊維は第１のポリマーおよび第２のポリマーにより作成されている。これらの第１のポリマーおよび第２のポリマーは少なくとも２０℃だけ異なっているそれぞれの融点を有している。さらに、上記一群の繊維は上記の比較的に低い融点のポリマーは溶けるが比較的に高い融点のポリマーは溶けない一定の温度に加熱されている。このことにより、比較的に低い融点のポリマーが流動して上記一群の繊維における各繊維を一体に結合することが可能になる。この結果として得られる結合状態の一群の繊維はほつれに対する耐性を有している。
【特許文献１】欧州特許出願第０３６３５３３Ａ１号明細書
【発明の開示】
【発明が解決しようとする課題】
【０００８】
上記文献の開示にかかわらず、皮膚に対して一定の液体を供給するための一定のアプリケーターに対する継続した要望が存在しており、この場合に、このアプリケーターは皮膚に対して供給される液体を吸収して、その供給処置中に皮膚に対して可能な限り多量の吸収した液体を移す。
【課題を解決するための手段】
【０００９】
本発明は皮膚等のような種々の表面に種々の液体を供給するための一定の改善されたアプリケーターを提供している。このアプリケーターは第１の端部および第２の端部を有する一定のハンドル、およびこのハンドルの第１および第２の端部の内の少なくとも一方に固定されている一群の繊維を備えている。この一群の繊維は二成分形の繊維を含み、約０．２ｇ／ｃｍ3 乃至約０．８ｇ／ｃｍ3 の一定の密度を有している。
【発明の効果】
【００１０】
従って、本発明によれば、皮膚に対して供給される液体を吸収して、その供給処置中に皮膚に対して可能な限り多量の吸収した液体を移すことのできるアプリケーターが提供できる。
【発明を実施するための最良の形態】
【００１１】
本発明は種々の液体のための一定のアプリケーターを提供している。図１において、アプリケーター１０は第１の端部１３および第２の端部１４を有する一定のハンドル１２を備えている。このハンドルの形状は決定的な要素ではない。一般的に、このハンドルは一定の幾分細長いロッド材または棒材の形状である。また、このハンドルの長さは約２．５ｃｍ乃至約１５ｃｍ、好ましくは約５ｃｍ乃至約１０ｃｍの範囲にできる。さらに、このハンドルは、例えば、円形、卵形、正方形等のような任意の所望の断面を有することができる。このハンドルが円形の断面である場合に、その直径は約１ｍｍ乃至約５ｍｍ、好ましくは約２ｍｍ乃至約４ｍｍの範囲にできる。また、このハンドルは任意の適当な材料により作成できる。適当な材料はプラスチック、紙、木材、天然ゴム、および合成ゴムを含むがこれらに限らない。また、このハンドルは望まれる場合に中空にできる。上記一群の繊維が固定される上記ハンドルの端部はこれらの繊維のその端部に対する固定を改善するために粗面化するか一定の突起付きの表面を備えることができる。また、種々の接着剤を上記の目的のために使用することも可能である。
【００１２】
本発明のアプリケーターは上記端部の少なくとも一方、例えば、上記ハンドルの端部１３に固定されている二成分系の繊維を含む少なくとも一群の繊維１７を備えている。これらの二成分系の繊維は当業界において周知であり、容易に市場において入手可能である。さらに、これらの二成分系の繊維は少なくとも２種類の異なるポリマーを含んでいる。また、これらの二成分系の繊維は一定のシース／コア型の構成を有することができ、この場合に、これらの高分子成分の一方が上記コアを形成していて、他の一方の高分子成分がそのコアを囲っているシースを形成している。このようなシース・コア型の構成が図３において示されており、この場合に、この二成分系の繊維は参照番号または符号２０により断面で示されており、上記コア・ポリマーは符号２１により示されていて、上記シース・ポリマーは符号２２により示されている。このようなシース／コア型の二成分系繊維においては、上記シース・ポリマーの融点は上記コア・ポリマーの融点よりも低い。適当なシース・コア型の二成分系繊維は高密度ポリエチレン／ポリエチレン・テレフタレートのシース／コア型繊維、ポリエチレン・テレフタレート・コポリマー／ポリエチレン・テレフタレートのシース／コア型繊維、および上記欧州特許出願第０３６３５３３Ａ１号において一般に開示されている種々の二成分系繊維を含み、この特許出願の開示内容は本明細書に参考文献として含まれる。
【００１３】
望まれる場合に、上記二成分系の繊維は一定の横並び型の構成を有することも可能である。このような構成を有している一定の二成分系の繊維２５が図４において断面で示されており、この場合に、符号２６は一定の高分子成分を示しており、符号２７は一定の異なる高分子成分を有している。これら２種類の高分子成分の内の一方はその他方よりも一定の比較的に低い融点を有している必要がある。
【００１４】
本発明において使用する上記二成分系の繊維の構成は決定的な要素ではない。すなわち、望まれる場合に、当業界において知られている別の二成分系の繊維の構成も利用可能である。なお、上記のシース／コア型の繊維は本発明の実施において良好に適している。
【００１５】
既に指摘されているように、上記二成分系の繊維は市場において入手可能である。また、適当な二成分系の繊維が種々のポリオレフィン、ポリエステル、ポリアミドおよびこれらの組み合わせ物により作成可能である。適当なポリオレフィンはポリエチレンおよびポリプロピレンを含むがこれらに限らない。適当なポリエステルはポリエチレン・テレフタレートおよびポリブチレン・テレフタレートを含むがこれらに限らない。また、適当なポリアミドはナイロン６およびナイロン６，６を含む。さらに、上記一群の繊維１７はこれらの二成分形の繊維を別の繊維と共に混合することにより形成できる。このような二成分系の繊維と共に混合することにおいて有用な繊維はコットン（綿）およびレーヨンならびに種々のポリオレフィンおよびポリアミド等のような合成繊維を含むがこれらに限らない。また、この一群の繊維を形成する混合物における二成分系の繊維の量はこの繊維の全重量に基いて約１０重量％乃至約１００重量％の範囲にできる。
【００１６】
本発明において利用されている上記二成分系の繊維のデニール値は約１乃至約１５、好ましくは約１．５乃至約１０、さらに好ましくは約２乃至約４の範囲にできる。また、この繊維の長さは約０．５ｃｍ乃至約５ｃｍ、好ましくは約１ｃｍ乃至約４ｃｍ、さらに好ましくは約２ｃｍ乃至約３．５ｃｍの範囲にできる。上記アプリケーターの上記ハンドルに対する取り付けの前に、上記の短い長さの繊維が一般的に当業界において周知であるカーデイングまたはエア・レイイングの技法により一定の軽量のウエブに加工される。その後、例えば、約４０ｃｍの一定の幅を有する狭い幅のウエブが既知の巻取装置に供給される前に種々の「ロープ（ropes）」または「コイル（coils）」に集められ、この巻取装置がその投入されるロープまたはコイルの一部分を巻き取って、この部分を上記ハンドルの端部に供給し、このハンドルはその長手軸の回りに回転している。この繊維質のコイルは約１０グレイン／ヤード乃至約２５グレイン／ヤード、好ましくは約１５グレイン／ヤード乃至約２１グレイン／ヤードの一定の基本重量を適宜に有している。
【００１７】
上記コイルから巻き取られた繊維質の材料の部分は上記ハンドルの少なくとも一方の端部、あるいは、望まれる場合に、上記ハンドルの両方の端部に固定される。さらに、紙または木材のハンドルの場合には、一定の接着剤が上記繊維を位置決めするハンドルの領域に適用される。その後、上記繊維質のコイルの端部を接着剤塗布したハンドルに接触させて、このハンドルをその長手軸の回りに回転させることにより、所望の量の繊維が取り付けられる。また、プラスチックのハンドルの場合には、このハンドルの端部は一般的に複数の突起物を形成するために研磨される。その後、上記繊維質のコイルの端部をこれらの突起物に接触させて、そのハンドルを回転させることにより、所望の量の繊維が取り付けられる。このようにして使用する繊維ウエブの量は望まれる液体の取り込みの量を含む種々の要因により決まる。また、上記アプリケーターの各端部は一定の既知の加熱可能な成形装置により一定の丸みを付けたまたは涙滴形の形態に造形される。さらに、上記繊維はこの成形装置の中に配置されている間に加熱されてこれらの繊維が一体に結合することにより、上記一群の繊維１７が形成される。
【００１８】
一定の張力が上記繊維ウエブのハンドル上への巻取り中に加えられる。この量力の量は結果として得られる一群の繊維の密度に影響を及ぼす。さらに、一群の繊維の液体を吸収してその吸収した液体を、例えば、皮膚等の適用部位に移す能力はこの密度により決まる。この一群の繊維の密度は約０．２ｇ／ｃｍ3 乃至約０．８ｇ／ｃｍ3 、好ましくは約０．２５ｇ／ｃｍ3 乃至約０．６ｇ／ｃｍ3 、さらに好ましくは約０．３ｇ／ｃｍ3 乃至約０．５ｇ／ｃｍ3 の範囲にする必要がある。
【００１９】
本発明の教示に従う種々のアプリケーターは特に皮膚に対して上記の液体包帯の材料を適用するために有用である。一般的に一定のシアノアクリレート・モノマー（例えば、イソ−オクチル・シアノアクリレート等）および種々の着色剤、安定化剤等のような少量の別の成分を含有している上記の液体包帯の材料が上記アプリケーターに適用できる。このアプリケーターに適用される液体包帯の材料の量は、例えば、被覆する皮膚の面積等により変わる。また、上記アプリケーターを構成している一群の繊維は、必要な場合に、または、望まれる場合に、上記液体包帯の材料におけるモノマー状の成分の重合を開始するための一定の開始剤を含有することができる。一定の重合開始剤は最初に一定の適当な溶媒中における所望の開始剤の一定の溶液を調製し、この溶液中に上記一群の繊維を浸漬して、過剰の溶液を自然に流去させ、上記溶媒をさらに除去して開始剤を残留させることにより上記一群の繊維の中に含有させることができる。なお、上記溶媒はエバポレーション、温風中における加熱等により除去できる。あるいは、上記開始剤の溶液を上記一群の繊維に噴霧して乾燥することも可能である。
【００２０】
以下の各実施例は例示を目的として記載されている。本発明はこれらの詳細な説明に限定されると解釈するべきではない。
【００２１】
実施例１
全て２．５４ｃｍ（１インチ）の長さの一定の高密度ポリエチレンのシースおよび一定のポリエチレン・テレフタレートのコアを含む二成分形の繊維（「ＰＥ／ＰＥＴ・Ｂｉ」）をテネシー州のインターコンチネンタル・ポリマー社（Intercontinental Polymer Inc.）から購入した。一部の例において、上記一群の繊維１７は上記ＰＥ／ＰＥＴ・Ｂｉ繊維により完全に作成されている。また、別の例においては、上記一群の繊維１７は８０重量％のＰＥ／ＰＥＴ・Ｂｉ繊維および２０重量％のポリエチレン・テレフタレート繊維により作成されている（「混合物（Blend）」）。
【００２２】
約２０．５グレイン／ヤードの一定の基本重量を有する繊維質の材料のコイルを既知の巻取装置により７．５ｃｍの長さおよび２．５ｍｍの直径の各ハンドルの研磨処理した端部の周囲に巻き付けて、本発明によるアプリケーターを作成した。各群の繊維を約０．０３８ｇに秤量した。これらの繊維の群を上記ハンドルの端部の約１．２ｃｍにおいて被覆した。以下の表１において分かるように、種々のアプリケーターが約０．３７ｇ／ｃｍ3 乃至約０．４８ｇ／ｃｍ3 の範囲の密度を有する種々の繊維の群を伴って作成されている。この密度は一群の繊維の重量をその容積で割ることにより決定されている。また、容積はミツトヨ社（Mitutoyo）（日本国）から入手可能なプロファイル・プロジェクター・モデル番号ＰＨ−３５００（Profile Projector Model No. PH-3500）により光学的に決定されている。上記各群の繊維、すなわち、繊維の各先端部分を表１において示されているそれぞれの温度において熱結合した。次に、幾つかのアプリケーターのそれぞれにおける繊維の群をイソ−オクチル・シアノアクリレートから成る重合化を開始するための１重量％の一定の開始剤を含有している一定の溶液の中に浸漬した後に乾燥した。さらに、４滴のバンド−エイド（BAND-AID）（登録商標）銘柄の液体包帯（このモノマー成分はイソ−オクチル・シアノアクリレートである）を試験における各アプリケーターにおける繊維の群に加えた。その後、この液体包帯の材料を、視覚的な観察により、紙に対して各アプリケーターから全く追加の液体が移されなくなるまで、その紙の長さに沿って前後にアプリケーターの繊維質の先端部分で拭くことにより予め秤量しているフィルター紙の一定の３インチ×４インチ（７．６ｃｍ×１０．２ｃｍ）のシートに移した。この拭き付け処置の間に軽い手の圧力を用いた。その後、上記の紙に写された液体包帯の材料の量を液体により濡れた紙を秤量して予め秤量した紙の重量から差し引くことにより決定した。各アプリケーターに供給されていた液体の４０％以上を上記のフィルター紙に移したアプリケーターを許容可能と見なした。また、各アプリケーターに供給されていた液体の７０％以上を上記のフィルター紙に移したアプリケーターを好ましいと見なした。これらの結果が以下の表１において示されている。
【表１】
2004298639.tif 000003
【００２３】
上記の混合物は３のデニール値を有する８０％の二成分系繊維および１０のデニール値を有する２０％のポリエチレン・テレフタレート繊維を含有している。また、温度は各繊維の群を熱結合処理した温度を℃で記載している。ＮＡ＝適用せず、である。さらに、配給率＝アプリケーター内の各繊維群から移された液体包帯の材料のパーセント値、である。
【００２４】
当該技術分野における熟練者であれば、一群の繊維を図２において示されているハンドル１２の各端部１３，１４に適用することが可能であることが理解できる。さらに、本発明の各アプリケーターが、例えば、種々の抗菌性の溶液、浄化用の物質または薬物等のような別の液体を皮膚に供給するために使用できることが理解されると考える。さらに、本発明のアプリケーターが種々の液体または半固体状の物質を皮膚以外の種々の表面に供給するために使用できることが認識されると考える。例えば、本発明のアプリケーターは浄化を必要とする種々の物品に対して浄化用の種々の溶媒を供給するために使用できる。
【産業上の利用可能性】
【００２５】
本発明は皮膚に対して供給される液体を吸収してその供給処置中に皮膚に対して可能な限り多量の吸収した液体を移すことのできるアプリケーターに適用できる。
【００２６】
本発明の具体的な実施態様は以下のとおりである。
（１）前記一群の繊維が少なくとも１０重量％の二成分系の繊維を含む請求項１に記載のアプリケーター。
（２）前記一群の繊維が一定の重合開始剤を担持している請求項１に記載のアプリケーター。
（３）前記重合開始剤が一定のα−シアノアクリレート・モノマーの重合のための一定の開始剤である実施態様（２）に記載のアプリケーター。
【図面の簡単な説明】
【００２７】
本発明は以下の添付図面を参照することによりさらに明瞭に理解できる。
【図１】本発明による一定のアプリケーターの側面図である。
【図２】本発明の実施において使用するための一定のハンドルの側面図である。
【図３】一定のシース／コア型の構成を有する一定の二成分系繊維の拡大されている断面図である。
【図４】一定の横並び型の構成を有する一定の二成分系繊維の拡大されている断面図である。
【符号の説明】
【００２８】
１０  アプリケーター
１２  ハンドル
１３  第１の端部
１４  第２の端部
１７  繊維
２１  コア・ポリマー
２２  シース・ポリマー
２６  高分子成分
２７  異なる高分子成分
【図１】
2004298639.tif 000004
【図２】
2004298639.tif 000005
【図３】
2004298639.tif 000006
【図４】
2004298639.tif 000007